(57)【要約】【課題】低抵抗且つ高耐圧で長寿命の電気化学素子を実現する電気化学素子用セパレータを提供する。【解決手段】２層である多孔質シートからなる電気化学素子用セパレータであって、第１層のフィブリル化耐熱性繊維の含有量が第２層よりも多く、且つ、何れか一方の層にセルロースを含有し、セルロースの含有率が多孔質シート全体に対して７．５〜６７質量％である電気化学素子用セパレータ。３層である多孔質シートからなる電気化学素子用セパレータであって、第２層のフィブリル化耐熱性繊維の含有量が、第１層と第３層よりも多く、且つ、少なくとも第１層と第２層の何れか一方の層にセルロースを含有し、セルロースの含有率が多孔質シート全体に対して５〜６５質量％である電気化学素子用セパレータ。【選択図】なし【特許請求の範囲】
【請求項１】
２層である多孔質シートからなる電気化学素子用セパレータであって、第１層のフィブリル化耐熱性繊維の含有量が第２層よりも多く、且つ、何れか一方の層にセルロースを含有し、セルロースの含有率が多孔質シート全体に対して７．５〜６７質量％である電気化学素子用セパレータ。
【請求項２】
第１層のフィブリル化耐熱性繊維の含有率が多孔質シート全体に対して１０〜５０質量％で、第２層のフィブリル化耐熱性繊維の含有率が多孔質シート全体に対して０〜３０質量％である請求項１記載の電気化学素子用セパレータ。
【請求項３】
３層である多孔質シートからなる電気化学素子用セパレータであって、第２層のフィブリル化耐熱性繊維の含有量が、第１層と第３層よりも多く、且つ、少なくとも第１層と第２層の何れか一方の層にセルロースを含有し、セルロースの含有率が多孔質シート全体に対して５〜６５質量％である電気化学素子用セパレータ。
【請求項４】
第２層のフィブリル化耐熱性繊維の含有率が多孔質シート全体に対して７．５〜３５質量％で、第１層と第３層のフィブリル化耐熱性繊維の含有率が多孔質シート全体に対して０〜１５質量％である請求項３記載の電気化学素子用セパレータ。
【請求項５】
フィブリル化耐熱性繊維が、パラ系アラミド繊維である請求項１〜４の何れかに記載の電気化学素子用セパレータ。
【請求項６】
フィブリル化耐熱性繊維が、全芳香族ポリエステル繊維である請求項１〜４の何れかに記載の電気化学素子用セパレータ。
【請求項７】
セルロースが、フィブリル化セルロースである請求項１〜６の何れかに記載の電気化学素子用セパレータ。
【請求項８】
多孔質シートが、メタ系アラミドフィブリッドを含有する請求項１〜７の何れかに記載の電気化学素子用セパレータ。
【請求項９】
メタ系アラミドフィブリッドが、ポリ（メタ−フェニレンイソフタルアミド）である請求項８記載の電気化学素子用セパレータ。
【請求項１０】
多孔質シートが、非フィブリル化合成繊維を含有する請求項１〜９の何れかに記載の電気化学素子用セパレータ。
【請求項１１】
電気化学素子が、３Ｖ以上の電圧で作動する電気二重層キャパシタである請求項１〜１０の何れかに記載の電気化学素子用セパレータ。
【発明の詳細な説明】
【技術分野】
【０００１】
本発明は、低抵抗且つ高耐圧で長寿命の電気化学素子用セパレータに関する。
【背景技術】
【０００２】
従来、電解コンデンサや電気二重層キャパシタのセパレータとしては、溶剤紡糸セルロース繊維や再生セルロース繊維を主体とする紙製セパレータが使用されている（例えば、特許文献１〜３参照）。本発明者らは、リフロー耐熱性に優れ、内部抵抗が低く、自己放電特性と特性保持力に優れる電気化学素子用セパレータを開示している（例えば、特許文献４参照）。
【０００３】
従来、電気二重層キャパシタの電極としては、活性炭からなる電極が使用されてきたが、用途によっては、エネルギー密度と出力密度が不充分であった。そのため、電極材料の改良が活発になされており、例えば、非多孔性炭素からなる電極（例えば、特許文献５参照）やポリアセン系材料からなる電極（例えば、特許文献６参照）が高いエネルギー密度と出力密度を示すことがわかっている。従来の活性炭電極が上限２．５Ｖ〜２．７Ｖ程度で作動するのに対し、非多孔性炭素電極は３Ｖ以上で作動し、上限は３．７Ｖ〜４Ｖ程度にまでなる。
【０００４】
セルロースを主体とするセパレータは、セルロース分子内に物理吸着水や化学結合型吸着水を有しており、そのまま使用すると正極と接している側で、これら吸着水が電気分解し、気泡が発生し、気泡が炭素の細孔や層間に入り込むなどして電極の静電容量が低下する問題や、内部抵抗が増大する問題がある。そのため、従来の紙製セパレータは、長時間乾燥後に使用されている。しかし、これら吸着水を完全に除去することは難しく、２．５Ｖまでは比較的安定して使用することができるが、２．７Ｖ以上、特に３Ｖ以上になると完全には除去しきれていなかった吸着水が電気分解し、さらにはセルロース自体が酸化されて脱水し、生成された水分がまた電気分解されるため電気化学素子の性能劣化は留まることなく進行し、セルロースは著しい強度劣化を起こすことが最近明らかになってきた。
【０００５】
本発明者らが特許文献４で開示した電気化学素子用セパレータは、２．７Ｖ以下であれば問題なく使用できるが、必ずしも３Ｖ以上の高電圧に耐えられるものではなかった。
【特許文献１】特開平５−２６７１０３号公報
【特許文献２】特開平１１−１６８０３３号公報
【特許文献３】特開２０００−３８３４号公報
【特許文献４】特開２００４−３３５２８１号公報
【特許文献５】特開２００２−２５８６７号公報
【特許文献６】特開平６−２０３８３３号公報
【発明の開示】
【発明が解決しようとする課題】
【０００６】
本発明は、上記実情を鑑みたものであって、低抵抗且つ高電圧に耐えられる（以下、高耐圧と表記する）ものであり、長寿命の電気化学素子用セパレータを提供するものである。
【課題を解決するための手段】
【０００７】
本発明者らは、この課題を解決するために鋭意研究を行った結果、低抵抗、高耐圧であり、長寿命の電気化学素子用セパレータを実現できることを見出し、本発明に至ったものである。
【０００８】
即ち、本発明の第１は、２層である多孔質シートからなる電気化学素子用セパレータであって、第１層のフィブリル化耐熱性繊維の含有量が第２層よりも多く、且つ、何れか一方の層にセルロースを含有し、セルロースの含有率が多孔質シート全体に対して７．５〜６７質量％である電気化学素子用セパレータである。
【０００９】
本発明の第１の電気化学素子用セパレータにおいては、第１層のフィブリル化耐熱性繊維の含有率が多孔質シート全体に対して１０〜５０質量％で、第２層のフィブリル化耐熱性繊維の含有率が多孔質シート全体に対して０〜３０質量％であることが好ましい。
【００１０】
本発明の第２は、３層である多孔質シートからなる電気化学素子用セパレータであって、第２層のフィブリル化耐熱性繊維の含有量が、第１層と第３層よりも多く、且つ、少なくとも第１層と第２層の何れか一方の層にセルロースを含有し、セルロースの含有率が多孔質シート全体に対して５〜６５質量％である電気化学素子用セパレータである。
【００１１】
本発明の第２の電気化学素子用セパレータにおいては、第２層のフィブリル化耐熱性繊維の含有率が多孔質シート全体に対して７．５〜３５質量％で、第１層と第３層のフィブリル化耐熱性繊維の含有率が多孔質シート全体に対して０〜１５質量％であることが好ましい。
【００１２】
本発明の第１及び第２の電気化学素子用セパレータにおいては、フィブリル化耐熱性繊維が、パラ系アラミド繊維であることが好ましい。
【００１３】
本発明の第１及び第２の電気化学素子用セパレータにおいては、フィブリル化耐熱性繊維が、全芳香族ポリエステル繊維であることが好ましい。
【００１４】
本発明の第１及び第２の電気化学素子用セパレータにおいては、セルロースが、フィブリル化セルロースであることが好ましい。
【００１５】
本発明の第１及び第２の電気化学素子用セパレータにおいては、多孔質シートが、メタ系アラミドフィブリッドを含有することが好ましい。
【００１６】
本発明の第１及び第２の電気化学素子用セパレータにおいては、メタ系アラミドフィブリッドが、ポリ（メタ−フェニレンイソフタルアミド）であることが好ましい。
【００１７】
本発明の第１及び第２の電気化学素子用セパレータにおいては、多孔質シートが、非フィブリル化合成繊維を含有することが好ましい。
【００１８】
本発明においては、電気化学素子が、３Ｖ以上の電圧で作動する電気二重層キャパシタであることが好ましい。
【発明の効果】
【００１９】
本発明者らはアラミド繊維の酸化による電気的特性への影響はほとんど無視できる程度であり、透気度や電極活物質バリア性などの因子が電気的特性に大きく影響することを新たに見出した。本発明によれば、抵抗低減機能と電極活物質バリア機能を両立させることができるため、低抵抗且つ高耐圧で長寿命の電気化学素子用セパレータが得られる。
【発明を実施するための最良の形態】
【００２０】
本発明における電気化学素子とは、マンガン乾電池、アルカリマンガン電池、酸化銀電池、リチウム電池、鉛蓄電池、ニッケル−カドミウム蓄電池、ニッケル−水素蓄電池、ニッケル−亜鉛蓄電池、酸化銀−亜鉛蓄電池、リチウムイオン電池、リチウムポリマー電池、各種のゲル電解質電池、亜鉛−空気蓄電池、鉄−空気蓄電池、アルミニウム−空気蓄電池、燃料電池、太陽電池、ナトリウム硫黄電池、ポリアセン電池、電解コンデンサ、電気二重層キャパシタなどを指す。電気二重層キャパシタの電極としては、一対の電気二重層型電極、一方が電気二重層型電極でもう片方が酸化還元型電極の組み合わせの何れでも良い。電気二重層型電極としては、活性炭からなる電極が使えるが、３Ｖ以上の高電圧が取り出せる非多孔性炭素からなる電極が特に好ましい。ここで、非多孔性炭素とは、活性炭とは製法が異なり、黒鉛に類似の微結晶炭素を有する炭素を指す。活性炭の場合は、充放電に伴って細孔にイオンが入ったり出たりするが、非多孔性炭素の場合は、微結晶炭素の層間にイオンが入ったり出たりする。酸化還元型電極としては、ポリピロール、ポリチオフェン、ポリアニリン、ポリアセチレン、ポリアセン、インドール三量体、ポリフェニルキノキサリン、これらの誘導体などの導電性高分子、酸化ルテニウム、酸化インジウム、酸化タングステンなどの金属酸化物が挙げられるが、これらに限定されるものではない。
【００２１】
電気化学素子の電解液には、イオン解離性の塩を溶解させた水溶液、プロピレンカーボネート（略称ＰＣ）、エチレンカーボネート（略称ＥＣ）、ジメチルカーボネート（略称ＤＭＣ）、ジエチルカーボネート（略称ＤＥＣ）、アセトニトリル（略称ＡＮ）、プロピオニトリル、γ−ブチロラクトン（略称ＢＬ）、ジメチルホルムアミド（略称ＤＭＦ）、テトラヒドロフラン（略称ＴＨＦ）、ジメトキシエタン（略称ＤＭＥ）、ジメトキシメタン(略称ＤＭＭ)、スルホラン（略称ＳＬ）、ジメチルスルホキシド（略称ＤＭＳＯ）、エチレングリコール、プロピレングリコール、メチルセルソルブなどの有機溶媒にイオン解離性の塩を溶解させたもの、イオン性液体（固体溶融塩）などが挙げられるが、これらに限定されるものではない。水溶液系と有機溶媒系の何れも利用できる電気化学素子の場合は、水溶液系は耐電圧が低いため、有機溶媒系の方が好ましい。電解液の代わりにポリピロール、ポリチオフェン、ポリアニリン、ポリアセチレン、ポリアセン、これらの誘導体などの導電性高分子膜を用いても良い。
【００２２】
本発明におけるフィブリル化耐熱性繊維とは、耐熱性繊維をフィブリル化したものを指す。ここで、耐熱性繊維とは、軟化点、融点、熱分解温度の何れも２５０℃以上、７００℃以下の繊維を指す。軟化点、融点、熱分解温度の何れも２５０℃以上、７００℃以下の耐熱性繊維としては、メタ系アラミド、パラ系アラミド、全芳香族ポリエステル、全芳香族ポリエステルアミド、全芳香族ポリエーテル、全芳香族ポリカーボネート、全芳香族ポリアゾメチン、ポリフェニレンスルフィド（略称ＰＰＳ）、ポリ（パラ−フェニレンベンゾビスチアゾール）（略称ＰＢＺＴ）、ポリベンゾイミダゾール（略称ＰＢＩ）、ポリエーテルエーテルケトン（略称ＰＥＥＫ）、ポリアミドイミド（略称ＰＡＩ）、ポリイミド、ポリテトラフルオロエチレン（略称ＰＴＦＥ）、ポリ（パラ−フェニレン−２，６−ベンゾビスオキサゾール）（略称ＰＢＯ）などが挙げられ、これら単独でも良いし、２種類以上の組み合わせでも良い。ＰＢＺＴはトランス型、シス型の何れでも良い。ここで、「軟化点、融点、熱分解温度の何れも２５０℃以上、７００℃以下」の範疇には、軟化点や融点が明瞭ではないが、熱分解温度が２５０℃以上、７００℃以下であるものも含まれる。パラ系アラミドやＰＢＯなどはその例である。これらの繊維の中でも、液晶性のため均一にフィブリル化されやすいパラ系アラミドと全芳香族ポリエステルが好ましい。本発明におけるアラミドとは、アミド結合の８５モル％以上が直接２個の芳香環に結合している全芳香族ポリアミドを意味する。
【００２３】
パラ系アラミドとしては、ポリ（パラ−フェニレンテレフタルアミド）、ポリ（パラ−ベンズアミド）、ポリ（パラ−アミドヒドラジド）、ポリ（パラ−フェニレンテレフタルアミド−３，４−ジフェニルエーテルテレフタルアミド）、ポリ（４，４′−ベンズアニリドテレフタルアミド）、ポリ（パラ−フェニレン−４，４′−ビフェニレンジカルボン酸アミド）、ポリ（パラ−フェニレン−２，６−ナフタレンジカルボン酸アミド）、ポリ（２−クロロ−パラ−フェニレンテレフタルアミド）、コポリパラフェニレン−３，４′−オキシジフェニレンテレフタルアミドなどが挙げられるが、これらに限定されるものではない。
【００２４】
全芳香族ポリエステルは、芳香族ジオール、芳香族ジカルボン酸、芳香族ヒドロキシカルボン酸などのモノマーを組み合わせて、組成比を変えて合成される。例えば、ｐ−ヒドロキシ安息香酸と２−ヒドロキシ−６−ナフトエ酸との共重合体が挙げられるが、これに限定されるものではない。
【００２５】
本発明におけるフィブリルとは、フィルム状ではなく、主に繊維軸と平行な方向に非常に細かく分割された部分を有する繊維状で、少なくとも一部が繊維径１μｍ以下になっている繊維を指す。長さと巾のアスペクト比は約２０〜約１０００００の範囲に分布し、カナディアンフリーネスは０ｍｌ以上、５００ｍｌ以下の範囲にあることが好ましく、０ｍｌ以上、２００ｍｌ以下の範囲にあることがより好ましい。さらに重量平均繊維長が０．１ｍｍ以上、２ｍｍ以下の範囲にあるものが好ましい。
【００２６】
本発明におけるフィブリル化は、リファイナー、ビーター、ミル、摩砕装置、高速の回転刃によりせん断力を与える回転刃式ホモジナイザー、高速で回転する円筒形の内刃と固定された外刃との間で剪断力を生じる二重円筒式の高速ホモジナイザー、超音波による衝撃で微細化する超音波破砕器、繊維懸濁液に少なくとも３０００ｐｓｉの圧力差を与えて小径のオリフィスを通過させて高速度とし、これを衝突させて急減速することにより繊維に剪断力、切断力を加える高圧ホモジナイザー等を用いて行うが、特に高圧ホモジナイザーで処理すると細かいフィブリルが得られるため好ましい。
【００２７】
本発明の第１の電気化学素子用セパレータは、２層である多孔質シートからなる電気化学素子用セパレータであって、第１層のフィブリル化耐熱性繊維の含有量が第２層よりも多く、且つ、何れか一方の層にセルロースを含有し、セルロースの含有率が多孔質シート全体に対して７．５〜６７質量％であるため、ピンホールを抑制し、且つ内部抵抗を低くすることができ、従来の製法ではピンホール抑制と低内部抵抗を両立することが困難だったレベルまで薄膜化できる。本発明の第１の電気化学素子用セパレータにおいては、セルロースを含有する層を負極に接するように配置して用いることによって、セルロースの酸化劣化を防ぎ、内部抵抗を低くすることができる。本発明の第１の電気化学素子用セパレータにおけるセルロースの含有率が多孔質シート全体に対して７．５質量％未満では、多孔質シートの電解液親和性が不十分になり、電気化学素子の内部抵抗が高くなる場合があり、６７質量％より多いと多孔質シートの耐熱性が不十分になる場合や、電解液含浸状態での多孔質シートの強度が不十分になり、電気化学素子の不良率が高くなる場合がある。ここで、本発明における「含有量」とは、対象とする繊維が所定の層に含有される量そのものを意味し、「含有率」とは、対象とする繊維が所定の層に占める割合を意味する。
【００２８】
本発明においては、比表面積が大きく、電気化学素子の内部抵抗を低減する効果が大きいフィブリル化セルロースを用いることが好ましい。
【００２９】
本発明の第１の電気化学素子用セパレータにおけるフィブリル化セルロースの多孔質シート全体に対する含有率は、７．５〜６７質量％が好ましく、７．５〜４０質量％がより好ましい。７．５質量％未満では、多孔質シートの電解液親和性が不十分になり、電気化学素子の内部抵抗が高くなる場合があり、６７質量％より多いと不織布の耐熱性が不十分になる場合や、電解液含浸状態での多孔質シートの強度が不十分になり、電気化学素子の不良率が高くなる場合がある。
【００３０】
本発明におけるセルロースとしては、溶剤紡糸セルロース、木材繊維や木材パルプ、リンター、リント、麻、柔細胞繊維などの非木材繊維や非木材パルプ、バクテリアセルロースなどが挙げられる。柔細胞繊維とは、植物の茎、葉、根、果実等に存在する柔細胞を主体とした部分を、アルカリで処理する等して得られるセルロースを主成分とし、水に不溶な繊維を指す。柔細胞繊維としては、例えば、サトウキビやサトウダイコンから得られる柔細胞繊維が挙げられるが、これらに限定されるものではない。本発明のセルロースは、アセチルセルロース、メチルセルロース、エチルセルロース、ヒドロキシエチルセルロース、カルボキシメチルセルロースなどのセルロース誘導体であっても良いが、これらに限定されるものではない。カルボキシメチルセルロースは、Ｎａ、Ｋ、Ｃａ、Ａｌ、ＮＨ４などの塩型であっても良い。
【００３１】
本発明の第１の電気化学素子用セパレータは、第１層のフィブリル化耐熱性繊維の含有量が第２層よりも多く、且つ、何れか一方の層にセルロースを含有し、セルロースの含有率が多孔質シート全体に対して７．５〜６７質量％であり、そのときの第１層のフィブリル化耐熱性繊維の含有率が多孔質シート全体に対して１５〜５０質量％で、第２層のフィブリル化耐熱性繊維の含有率が多孔質シート全体に対して０〜３０質量％であることが好ましい。例えば、第１層のフィブリル化耐熱性繊維含有率が多孔質シート全体に対して１５％で、第２層の該繊維含有率が多孔質シート全体に対して０質量％、第１層のフィブリル化耐熱性繊維含有率が多孔質シート全体に対して４０質量％で、第２層の該繊維含有率が多孔質シート全体に対して３０質量％といった具合である。第１層のフィブリル化耐熱性繊維含有率が多孔質シート全体に対して１５質量％未満ではピンホールができる場合があり、５０質量％より多いと多孔質シートの取り扱い時にフィブリル化耐熱性繊維が毛羽立つ場合や脱落する場合がある。一方、第２層のフィブリル化耐熱性繊維含有率が多孔質シート全体に対して３０質量％より多いと、電解液がしみ込みにくくなり、内部抵抗が高めになる場合がある。ここで、多孔質シート全体とは、第１層から第２層まで全てを含む。
【００３２】
本発明の第２の電気化学素子用セパレータは、３層である多孔質シートからなる電気化学素子用セパレータであって、第２層のフィブリル化耐熱性繊維の含有量が、第１層と第３層よりも多く、且つ、少なくとも第１層と第２層の何れか一方の層にセルロースを含有し、セルロースの含有率が多孔質シート全体に対して５〜６５質量％であるため、ピンホールを抑制し、且つ内部抵抗を低くすることができる。本発明の第２の電気化学素子用セパレータは、第２層のフィブリル化耐熱性繊維の含有量が、第１層より多く、且つ、第３層より多いことを意味し、必ず第１層と第３層の合計より多いという意味ではない。第１層と第３層のフィブリル化耐熱性繊維含有量は同じであっても良く、異なっていても良い。第１層にセルロースを含有する場合は、セルロースを含有する層を負極に接するように配置して用いることによってセルロースの酸化劣化を防ぎ、内部抵抗を低くすることができる。ここで、少なくとも第１層と第２層の何れか一方の層にセルロースを含有するとは、例えば、第３層にはセルロースを含有せず、第１層と第２層にセルロースを含有する場合も該当する。一方、第２層にのみセルロースを含有する場合は、正極、負極の区別なく該セパレータを配置して使用することができる。本発明の第２の電気化学素子用セパレータにおけるセルロースの含有率が多孔質シート全体に対して５質量％未満では、多孔質シートの電解液親和性が不十分になり、電気化学素子の内部抵抗が高くなる場合があり、６５質量％より多いと多孔質シートの耐熱性が不十分になりやすく、電解液含浸状態での多孔質シートの強度が不十分になり、電気化学素子の不良率が高くなる場合がある。
【００３３】
本発明の第２の電気化学素子用セパレータにおけるフィブリル化セルロースの含有率は、多孔質シート全体に対して５〜６５質量％が好ましく、５〜４０質量％がより好ましい。５質量％未満では、多孔質シートの電解液親和性が不十分になり、電気化学素子の内部抵抗が高くなる場合があり、６５質量％より多いと不織布の耐熱性が不十分になりやすく、電解液含浸状態での多孔質シートの強度が不十分になり、電気化学素子の不良率が高くなる場合がある。
【００３４】
本発明の第２の電気化学素子用セパレータは、３層である多孔質シートからなる電気化学素子用セパレータであって、第２層のフィブリル化耐熱性繊維の含有量が、第１層と第３層よりも多く、且つ、少なくとも第１層と第２層の何れか一方の層にセルロースを含有し、セルロースの含有率が多孔質シート全体に対して５〜６５質量％であり、そのときの第２層のフィブリル化耐熱性繊維の含有率が多孔質シート全体に対して７．５〜３５質量％で、第１層と第３層のフィブリル化耐熱性繊維の含有率が多孔質シート全体に対して０〜１５質量％であることが好ましい。ここで、第１層と第３層の該繊維含有率が多孔質シート全体に対して１５質量％以下というのは、第１層と第３層の何れも１５質量％以下であることを意味し、第１層と第３層の該繊維含有率を合計したものではない。第２層のフィブリル化耐熱性繊維含有率が多孔質シート全体に対して７．５質量％未満では多孔質シート全体の耐熱性が不十分になる場合があり、３５質量％より多いと層間強度が弱くなり、層間剥離する場合がある。一方、第１層と第３層のフィブリル化耐熱性繊維含有率が多孔質シート全体に対して１５質量％より多いと、電解液がしみ込みにくくなり、内部抵抗が高めになる場合がある。
【００３５】
本発明の第１および第２の電気化学素子用セパレータは、多孔質シートがメタ系アラミドフィブリッドを含有することが好ましい。メタ系アラミドとは、メタ配向芳香族ジアミンとメタ配向芳香族ジカルボン酸ハライドとの重縮合で得られるポリマー、前述のモノマーに対して共重合率４０％以下でパラ配向芳香族ジアミン、パラ配向芳香族ジハライド、脂肪族ジアミン、脂肪族ジカルボン酸などを重縮合して得られるポリマーであって、アミド結合が芳香環のメタ位またはそれに準じた配向位で結合した繰り返し単位からなるポリマーである。また、メタ配向芳香族ジアミンとメタ配向芳香族ジカルボン酸ハライドの芳香環の一部の水素原子は、アミド結合を形成しない置換基で置換されていても良く、芳香環は多環でも良い。アミド結合を形成しない置換基としては、アルキル基、アルコキシ基、ハロゲン、スルフォニル基、ニトロ基、フェニル基などが挙げられる。アルキル基とアルコキシ基は、炭素数が長いと重縮合を阻害しやすくなるため、炭素数は１〜４が好ましい。例えば、芳香環の一部の水素原子がアルキル基で置換されたメタ配向芳香族ジアミンとしては、Ｎ，Ｎ´−ジメチルメタフェニレンジアミン、Ｎ，Ｎ´−ジエチルメタフェニレンジアミン、２−メチル−４−エチルメタフェニレンジアミン、２−メチル−４−エチル−５−プロピルメタフェニレンジアミンなどが挙げられるが、これらに限定されるものではない。例えば、芳香環の一部の水素原子がアルコキシ基で置換されたメタ配向芳香族ジカルボン酸ハライドとしては、ジメトキシイソフタル酸クロライド、ジエトキシイソフタル酸クロライド、２−メトキシ−４−エトキシイソフタル酸クロライドなどが挙げられるが、これらに限定されるものではない。例えば、芳香環が多環なメタ配向芳香族ジアミンとしては、４，４´−オキシジフェニルジアミン、４，４´−スルフォニルジフェニルジアミン、４，４´−ジフェニルジアミン、３，３´−オキシジフェニルジアミン、３，３´−スルフォニルジフェニルジアミン、３，３´−ジフェニルジアミンなどが挙げられるが、これらに限定されるものではない。さらに、これらの芳香環の一部の水素原子が、前述したように、アミド結合を形成しない置換基で置換されていても良い。例えば、芳香環が多環なメタ配向芳香族ジカルボン酸ハライドとしては、４，４´−オキシジベンゾイルクロライド、４，４´−スルフォニルジベンゾイルクロライド、４，４´−ジベンゾイルクロライド、３，３´−オキシジベンゾイルクロライド、３，３´−スルフォニルジベンゾイルクロライド、３，３´−ジベンゾイルクロライドなどが挙げられるが、これらに限定されるものではない。さらにこれらの芳香環の一部の水素原子が、前述したように、アミド結合を形成しない置換基で置換されていても良い。
【００３６】
本発明においては、メタ系アラミドの中でも、耐熱性に優れるポリ（メタ−フェニレンイソフタルアミド）が好ましい。ポリ（メタ−フェニレンイソフタルアミド）は、メタフェニレンジアミンとイソフタル酸クロライドを重縮合して得られる。
【００３７】
本発明におけるフィブリッドとは、非顆粒状且つ非剛性のフィルム状微小粒子である。フィブリッドは、米国特許第２９９９７８８号明細書や米国特許第３０１８０９１号明細書に明示されているように、ポリマー溶液を貧溶媒（凝固浴）の中へ剪断沈殿させることによって製造することができる。メタ系アラミドフィブリッドも同様の方法で製造することができ、例えば、米国特許第３０９４５１１号明細書、米国特許第３７５６９０８号明細書に明示されている。通常のメタ系アラミド繊維は、ポリマー溶液を高温雰囲気中、あるいは凝固浴中に紡糸した後、高温で延伸して巻き取られるため結晶が配向し、一般的には３００℃以上の高融点になる。しかし、上述した方法で製造されたメタ系アラミドフィブリッドは、延伸されないため非晶性であり、３００℃よりもはるかに低い温度で熱融着性を発現する特徴を有している。
【００３８】
本発明者らは、メタ系アラミドフィブリッドは、熱融着する際に該フィブリッド同士が接触して皮膜を形成するため、電極から遊離した炭素微粒子が電気化学素子用セパレータを貫通するのを防ぎ、自己放電を抑制する機能、すなわち電極活物質バリア機能に優れていることを見出した。そのため、高い特性保持率が得られるのである。メタ系アラミドフィブリッドは皮膜を形成した後は、メタ系アラミドとしての耐熱性を発現する。
【００３９】
本発明の第１の電気化学素子用セパレータがメタ系アラミドフィブリッドを含有する場合、メタ系アラミドフィブリッドの含有率は多孔質シート全体に対して３〜４０質量％が好ましい。３質量％未満では、熱融着で形成されるフィブリッドの皮膜面積が小さく、電極活物質バリア機能が十分に発揮できない場合がある。４０質量％より多いと、熱融着で形成されるフィブリッドの皮膜面積が大きくなり、多孔質シートの空隙量が少なくなり、内部抵抗が高めになる場合がある。
【００４０】
本発明の第２の電気化学素子用セパレータがメタ系アラミドフィブリッドを含有する場合、メタ系アラミドフィブリッドの含有率は多孔質シート全体に対して２．５〜３０質量％が好ましい。２．５質量％未満では、熱融着で形成されるフィブリッドの皮膜面積が小さく、電極活物質バリア機能が十分に発揮できない場合がある。３０質量％より多いと、熱融着で形成されるフィブリッドの皮膜面積が大きくなり、多孔質シートの空隙量が少なくなり、内部抵抗が高めになる場合がある。
【００４１】
本発明の第１および第２の電気化学素子用セパレータにおいては、多孔質シートが非フィブリル化合成繊維を含有することが好ましい。本発明の多孔質シートは、非フィブリル化合成繊維を含有することにより、該繊維を含有しない場合よりも腰が強くなり、ハンドリング性や加工性が良くなる。本発明に用いられる非フィブリル化合成繊維としては、ポリエチレンテレフタレート、ポリブチレンテレフタレート、それらの誘導体などのポリエステル、ポリオレフィン、アクリル、脂肪族ポリアミド、ポリエーテルスルホン（ＰＥＳ）、ポリフッ化ビニリデン、ポリビニルアルコール、ポリウレタン、ポリ塩化ビニルなどからなる単繊維や複合繊維、本発明でいうところの耐熱性繊維が挙げられ、これら１種類でも良いし、２種類以上混合して用いても良い。これらの中でも、ポリエステル、アクリル、脂肪族ポリアミドなどの非フィブリル化合成繊維は、多孔質シートの断裁性を向上させるため好ましい。
【００４２】
本発明に用いられる非フィブリル化合成繊維の繊維長は１ｍｍ〜１５ｍｍが好ましく、２ｍｍ〜１０ｍｍがより好ましい。繊維長が１ｍｍより短いと多孔質シートから脱落しやすく、１５ｍｍより長いと、繊維がもつれてダマになりやすく、厚みむらが生じやすい。これら合成繊維の繊維径は、２０μｍ以下または２ｄｔｅｘ以下が好ましく、１２μｍ以下または１ｄｔｅｘ以下がより好ましく、７μｍ以下または０．５ｄｔｅｘ以下が最も好ましい。繊維径が２０μｍまたは２ｄｔｅｘより太いと、多孔質シートの厚みむらやピンホールが生じる場合や断裁性が悪くなる場合がある。
【００４３】
本発明の第１の電気化学素子用セパレータが非フィブリル化合成繊維を含有する場合、非フィブリル化合成繊維の含有率は、多孔質シート全体に対して６〜５０質量％が好ましい。６質量％未満では、多孔質シートの断裁性が低下する場合や電解液含浸状態での強度が不十分になり、電気化学素子の不良率が高めになる場合がある。５０質量％より多いと、ピンホールができる場合がある。
【００４４】
本発明の第２の電気化学素子用セパレータが非フィブリル化合成繊維を含有する場合、非フィブリル化合成繊維の含有率は、多孔質シート全体に対して１０〜６０質量％が好ましい。１０質量％未満では、多孔質シートの断裁性が低下する場合や電解液含浸状態での強度が不十分になり、電気化学素子の不良率が高めになる場合がある。６０質量％より多いと、特に多孔質シートの厚みが薄い場合にピンホールができる場合がある。
【００４５】
本発明の第１の電気化学素子用セパレータ、すなわち２層である多孔質シートからなる電気化学素子用セパレータであって、第１層のフィブリル化耐熱性繊維の含有量が第２層よりも多く、且つ、何れか一方の層にセルロースを含有し、セルロースの含有率が多孔質シート全体に対して７．５〜６７質量％である電気化学素子用セパレータは、フィブリル化耐熱性繊維を含有するスラリー同士またはフィブリル化耐熱性繊維含有スラリーと該繊維を含有しないスラリーを抄合わせる方法、予め製造されたシートにフィブリル化耐熱性繊維含有スラリーを抄合わせる方法、１本または複数のノズルから吹き付ける方法、カーテン状に流し込む（または塗布）方法などによって製造される。吹き付ける際のノズルは揺動させても良いし、固定しても良い。吹き付けは、予め作製されたシートを抄紙網上に搬送しながら行っても良く、例えばカーテンコーターなど一般に用いられるコーターマシンを用いて行っても良い。流し込み（または塗布）は、湿紙または予め作製されたシートを抄紙網上に搬送しながら行っても良く、例えばカーテンコーターなど一般に用いられるコーターマシンを用いて行っても良い。何れにしても抄紙網上で行えば、水分を吸引除去してウェブ形成が速く均一にできるため好ましい。予め製造されたシートは、湿式不織布、乾式不織布、織布の何れでも良い。
【００４６】
本発明の第２の電気化学素子用セパレータ、すなわち３層である多孔質シートからなる電気化学素子用セパレータであって、第２層のフィブリル化耐熱性繊維の含有量が、第１層と第３層よりも多く、且つ、少なくとも第１層と第２層の何れか一方の層にセルロースを含有し、セルロースの含有率が多孔質シート全体に対して５〜６５質量％である電気化学素子用セパレータは、第２層のフィブリル化耐熱性繊維含有量が多くなるようにする以外は、第１の電気化学素子用セパレータと同様にして製造される。予め製造されたシートは、湿式不織布、乾式不織布、織布の何れでも良い。
【００４７】
抄合わせは、長網抄紙機、短網抄紙機、円網抄紙機、傾斜型抄紙機、これらの中から同種あるいは異種の抄紙機を２つ以上組み合わせたコンビネーションマシンなどを用いて湿式抄紙する。このようにして製造することにより、フィブリル化耐熱性繊維を偏在させることができる。該繊維は、少なくとも一部が繊維径１μｍ以下で、それ以下の細い部分も多いため、ウェブ形成時、プレスパートなどで該繊維が第１の電気化学素子用セパレータでは第１層または第２層から第２層または第１層に、第２の電気化学素子用セパレータでは第２層から第１層と第３層に向かってそれぞれ侵入し、他の繊維と絡むため、それぞれの厚み方向に向かって傾斜分布する。そのため、本発明の電気化学素子用セパレータは、層間剥離しにくい特徴を有する。
【００４８】
一方、予め作製された２つのシート、すなわちフィブリル化耐熱性繊維を含有するシート同士または該繊維を含有するシートと含有しないシートとを熱接着させた場合には、フィブリル化耐熱性繊維が相手シート内に入り込んで他の繊維と絡むことはなく、傾斜分布することはない。そのため、容易に層間剥離してしまう。層間剥離しにくくなるように熱接着条件を強めると繊維の熱融着が過度に進行して孔を塞ぎ、イオン透過性に悪影響を及ぼし、本発明の電気化学素子用セパレータと同等の性能は得られない。
【００４９】
本発明の電気化学素子用セパレータにおいて、フィブリル化耐熱性繊維が偏在する様子は、該セパレータの断面を電子顕微鏡やレーザー光学顕微鏡などを用いて観察することにより確認することができる。同時にフィブリル化耐熱性繊維が傾斜分布する様子も確認することができる。
【００５０】
本発明の電気化学素子用セパレータの厚みは特に制限はないが、１０μｍ〜１００μｍが好ましく、１５μｍ〜６０μｍがより好ましく、１５μｍ〜３０μｍが最も好ましい。１０μｍ未満では、十分な突刺強度が得られにくく、電気化学素子の不良率が高めになりやすい。１００μｍより厚いと、例えば二次電池や電気二重層キャパシタなどの電気化学素子に収納できる電極面積が小さくなり、電気化学素子の容量が小さくなってしまう。
【実施例】
【００５１】
以下、実施例により本発明をさらに詳しく説明するが、本発明は実施例に限定されるものではない。
【００５２】
＜フィブリル化耐熱性繊維１＞
パラ系アラミド繊維（帝人テクノプロダクツ製、トワロン１０８０）を初期濃度５質量％になるようにイオン交換水に分散させ、ダブルディスクリファイナーを用いて、１５回繰り返し叩解処理し、重量平均繊維長１．５５ｍｍのフィブリル化パラ系アラミド繊維を作製した。以下、これをフィブリル化耐熱性繊維１またはＦＢ１と表記する。
【００５３】
＜フィブリル化耐熱性繊維２＞
フィブリル化耐熱性繊維１を、高圧ホモジナイザーで５０ＭＰａの条件で２５回繰り返し処理し、重量平均繊維長０．６１ｍｍのフィブリル化パラ系アラミド繊維を作製した。以下、これをフィブリル化耐熱性繊維２またはＦＢ２と表記する。
【００５４】
＜フィブリル化耐熱性繊維３＞
全芳香族ポリエステル繊維（クラレ製、べクトランＨＨＡ、繊度１．７ｄｔｅｘ、繊維長３ｍｍ）を初期濃度５質量％になるようにイオン交換水中に分散させ、ダブルディスクリファイナーを用いて１５回繰り返し叩解処理した後、高圧ホモジナイザーを用いて５０ＭＰａの条件で２０回繰り返し処理し、重量平均繊維長０．３５ｍｍのフィブリル化全芳香族ポリエステル繊維を作製した。以下、これをフィブリル化耐熱性繊維３またはＦＢ３と表記する。
【００５５】
＜フィブリル化耐熱性繊維４＞
ＰＢＯ繊維（東洋紡績製、ザイロンＡＳ、繊度１．７ｄｔｅｘ、繊維長３ｍｍ）を初期濃度５質量％になるようにイオン交換水中に分散させ、ダブルディスクリファイナーを用いて、２５回繰り返し叩解処理した後、高圧ホモジナイザーを用いて５０ＭＰａの条件で２０回繰り返し処理し、重量平均繊維長０．５８ｍｍのフィブリル化ＰＢＯ繊維を作製した。以下、これをフィブリル化耐熱性繊維４またはＦＢ４と表記する。
【００５６】
＜フィブリル化セルロース１＞
リンターを初期濃度５質量％になるようにイオン交換水中に分散させ、高圧ホモジナイザーを用いて５０ＭＰａの圧力で２０回繰り返し処理して、重量平均繊維長０．３３ｍｍのフィブリル化セルロースを作製した。以下、これをフィブリル化セルロース１またはＦＢＣ１と表記する。
【００５７】
＜フィブリル化セルロース２＞
繊度１．７ｄｔｅｘ、繊維長５ｍｍの溶剤紡糸セルロース（レンチング社製、テンセル）を初期濃度５質量％になるようにイオン交換水中に分散させ、ダブルディスクリファイナーを用いて叩解処理し、重量平均繊維長０．６４ｍｍ、カナディアンフリーネス１０ｍｌのフィブリル化セルロースを作製した。以下、これをフィブリル化セルロース２またはＦＢＣ２と表記する。
【００５８】
＜アラミドフィブリッド１＞
ポリ（メタ−フェニレンイソフタルアミド）、トリエチルアミン、トリエチルアミンヒドロクロライドを所定量溶解させたメチレンクロライド溶液をワーリンブレンダーで撹拌しながら、イソフタル酸クロライドを溶解させたメチレンクロライド溶液を加えて重縮合反応させ、ポリ（メタ−フェニレンイソフタルアミド）を合成した。Ｎ，Ｎ´−ジメチルアセトアミド３０％、水６８％、塩化カルシウム２％の割合で混合した凝固浴をワーリンブレンダーで高速攪拌させ、これにポリ（メタ−フェニレンイソフタルアミド）溶液を接触させ、アラミドフィブリッドを沈殿生成させた。得られたアラミドフィブリッドを水洗した。以下、これをアラミドフィブリッド１またはＦＤ１と表記する。ＦＤ１のカナディアンフリーネスは５ｍｌであった。
【００５９】
＜アラミドフィブリッド２＞
４−メチルメタフェニレンジアミン、トリエチルアミン、トリエチルアミンヒドロクロライドを所定量溶解させたメチレンクロライド溶液をワーリンブレンダーで撹拌しながら、イソフタル酸クロライドを溶解させたメチレンクロライド溶液を加えて重縮合反応させ、ポリ（４−メチル−メタフェニレンイソフタルアミド）を合成した。＜アラミドフィブリッド１＞で用いた凝固浴と同組成で別の凝固浴を用意し、ワーリンブレンダーで高速攪拌させ、これにポリ（４−メチル−メタフェニレンイソフタルアミド）溶液を接触させてアラミドフィブリッドを沈殿生成させた。得られたアラミドフィブリッドを水洗した。以下、これをアラミドフィブリッド２またはＦＤ２と表記する。ＦＤ２のカナディアンフリーネスは１０ｍｌであった。
【００６０】
表１に示した原料と含有率の通り、パルパーを用いて抄紙用スラリーを調製した。このときイオン交換水を用いた。表１中の「ＰＥＴ１」は、繊度０．１ｄｔｅｘ、繊維長３ｍｍのポリエチレンテレフタレート繊維（帝人ファイバー製、テイジンテトロン  テピルスＴＭ０４ＰＮ  ＳＤ０．１×３、商品名）、「ＰＥＴ２」は、繊度０．６ｄｔｅｘ、繊維長５ｍｍのポリエチレンテレフタレート繊維（帝人ファイバー製、テイジンテトロン  テピルスＴＡ０４Ｎ  ＳＤ０．６×５、商品名）、「ＰＥＴ３」は、繊度１．１ｄｔｅｘ、繊維長５ｍｍのポリエステル芯鞘複合繊維（帝人ファイバー製、テイジンテトロンＴＪ０４ＣＮ  ＳＤ１．１×５、商品名、芯部：ポリエチレンテレフタレート、鞘部：ポリエチレンテレフタレートとポリエチレンイソフタレートの共重合体、鞘部の融点１１０℃）、「ＰＥＴ４」は、繊度１．７ｄｔｅｘ、繊維長５ｍｍのポリエステル芯鞘複合繊維（帝人ファイバー製、テイジンテトロンＴＪ０４ＣＮ  ＳＤ１．７×５、商品名、芯部：ポリエチレンテレフタレート、鞘部：ポリエチレンテレフタレートとポリエチレンイソフタレートの共重合体、鞘部の融点１１０℃）、「ＰＥＴ５」は、繊度１．７ｄｔｅｘ、繊維長５ｍｍの全芳香族ポリエステル繊維（クラレ製、ベクトランＨＨＡ、商品名）を意味する。「Ａ１」は、繊度０．１ｄｔｅｘ、繊維長３ｍｍのアクリル繊維（三菱レイヨン製、ボンネルＭ．Ｖ．Ｐ、商品名、アクリロニトリル、アクリル酸メチル、メタクリル酸誘導体の３成分からなるアクリロニトリル系共重合体）、「ＰＡ１」は、繊度０．０８ｄｔｅｘ、繊維長３ｍｍの芳香族ポリアミド繊維（クラレ製、ジェネスタ、商品名、融点２５５℃、軟化点２３０℃）、「ＰＡ２」は、繊度０．７５ｄｔｅｘ、繊維長５ｍｍのパラ系アラミド繊維（帝人テクノプロダクツ製、テクノーラ、商品名、コポリパラフェニレン−３，４′−オキシジフェニレンテレフタルアミド）、  「ＰＢＯ１」は、繊度１．７ｄｔｅｘ、繊維長６ｍｍのＰＢＯ繊維（東洋紡製、ザイロンＡＳ、商品名）を意味する。「Ｐ１」は、カナディアンフリーネス５２０ｍｌのマニラ麻パルプを意味する。
【００６１】
【表１】
2007067155.tif 000002
【００６２】
【表２】
2007067155.tif 000003
【００６３】
実施例１〜３２
表２に示したスラリー、坪量、抄紙機の組み合わせで抄紙した。次いで、線圧１９６Ｎ／ｃｍでスーパーカレンダー処理して厚みを調整し、表２に示した厚みの電気化学素子用セパレータ１〜３２を作製した。表２中のスラリー組合せ「３／１」とはスラリー３とスラリー１を意味し、坪量の「５／１０」とはスラリー３を５ｇ／ｍ２、スラリー１を１０ｇ／ｍ２という意味である。抄紙機の番号は、「１」が円網抄紙機、「２」が長網抄紙機、「３」が傾斜短網抄紙機、「４」が円網抄紙機と円網抄紙機のコンビネーション抄紙機、「５」が円網抄紙機と傾斜短網抄紙機のコンビネーション抄紙機、「６」が円網抄紙機と長網抄紙機のコンビネーション抄紙機を意味する。
【００６４】
（比較例１〜３）
スラリー２５のみ、２６のみ、２のみを表２に示した坪量、抄紙機の組み合わせで抄紙した後、線圧１９６Ｎ／ｃｍでカレンダー処理して厚みを調整し、表２に示した厚みの電気化学素子用セパレータ６２〜６４を作製した。
【００６５】
（比較例４〜７）
表２に示したスラリー、坪量、抄紙機の組み合わせで抄紙した。次いで、線圧１９６Ｎ／ｃｍでカレンダー処理して厚みを調整し、表２に示した厚みの電気化学素子用セパレータ６５〜６８を作製した。
【００６６】
【表３】
2007067155.tif 000004
【００６７】
実施例３３〜６１
表３に示したスラリー、坪量、抄紙機の組み合わせで抄紙した。次いで、線圧１９６Ｎ／ｃｍでカレンダー処理して厚みを調整し、表３に示した厚みの電気化学素子用セパレータ３３〜６１を作製した。表３中のスラリー組合せ「４／５／６」とはスラリー４を表面に、スラリー５を内部に、スラリー６を反対側表面になるようにしたことを意味し、坪量の「５／１０／５」とはスラリー４と６を５ｇ／ｍ２、スラリー５を１０ｇ／ｍ２という意味で、この場合、スラリー５から形成される層が第２層となる。抄紙機の番号は、「７」が３連式円網コンビネーション抄紙機、「８」が傾斜短網抄紙機と円網抄紙機と円網抄紙機からなるコンビネーション抄紙機を意味する。
【００６８】
（比較例８〜１３）
表３に示したスラリー、坪量、抄紙機の組み合わせで抄紙した。次いで、線圧１９６Ｎ／ｃｍでカレンダー処理して厚みを調整し、表３に示した厚みの電気化学素子用セパレータ６９〜７４を作製した。
【００６９】
＜電気二重層キャパシタの作製＞
電極活物質として非多孔性炭素８５％、導電材としてカーボンブラック１０％、結着材としてポリテトラフルオロエチレン５％を混練して厚み０．２ｍｍのシート状電極を作製した。これを厚み５０μｍのアルミニウム箔の両面に導電性接着剤を用いて接着させ、圧延して電極を作製した。この電極を正極および負極として用いた。電気化学素子用セパレータを負極と正極の間に介して積層し、巻回機を用いて渦巻き型に巻回して渦巻き型素子を作製した。このとき、電気化学素子用セパレータ１〜３２、６６〜６８、７４については、セルロースを含有する面を負極に接するように配置した。電気化学素子用セパレータ３３〜６１については、第２層にのみセルロースを含有する場合は、第１層と第３層のどちらを正極に接触させても良いとし、第１層にセルロースを含有する場合は、セルロースを含有する層を負極に接するように配置した。電気化学素子用セパレータ６９〜７３については、正極、負極に関係なく両極の間に配置した。正極側および負極側の最外層には何れも電気化学素子用セパレータを配した。この渦巻き型素子をアルミニウム製ケースに収納した。ケースに取り付けられた正極端子および負極端子に正極リードおよび負極リードを溶接した後、電解液注液口を残してケースを封口した。この素子を収納したケースごと２４０℃に１５時間加熱し乾燥処理した。ただし、電気化学素子用セパレータ７、１０、１４、７４は２２０℃に２４時間、電気化学素子用セパレータ６２、６８は１５０℃に４８時間加熱し乾燥処理した。これを室温まで放冷した後、ケース内に電解液を注入し、注液口を密栓して電気二重層キャパシタを作製した。電解液には、プロピレンカーボネートに１．５ｍｏｌ／ｌになるように（Ｃ２Ｈ５）３（ＣＨ３）ＮＢＦ４を溶解させたものを用いた。
【００７０】
電気化学素子用セパレータ１〜７４について、下記の試験方法により測定し、その結果を表４および表５に示した。
【００７１】
＜厚み＞
電気化学素子用セパレータ１〜７４の厚みをＪＩＳ  Ｃ２１１１に準拠して測定し、その結果を表２および表３に示した。
【００７２】
＜セルロース含有率＞
電気化学素子用セパレータ１〜７４について、原料調製時のセルロースの投入量と多孔質シート全体の坪量から、多孔質シート全体に占めるセルロースの含有率を算出し、表４および表５に示した。
【００７３】
＜内部抵抗＞
電気二重層キャパシタを３．７Ｖで定電圧充電した後、３０Ａで定電流放電したときの放電開始直後の電圧低下より算出し、表４および表５に示した。
【００７４】
＜特性保持率＞
電気二重層キャパシタを５０℃で、２０００時間３．７Ｖ印加し続けた後の静電容量を測定し、初期の静電容量に対する割合（％）、すなわち静電容量保持率を求め、これを特性保持率とし、表４および表５に示した。この値が大きい程、寿命が長く優れていることを意味する。
【００７５】
【表４】
2007067155.tif 000005
【００７６】
【表５】
2007067155.tif 000006
【００７７】
表４に示した通り、実施例１〜３２で作製した電気化学素子用セパレータは、２層である多孔質シートからなる電気化学素子用セパレータであって、第１層のフィブリル化耐熱性繊維の含有量が第２層よりも多く、且つ、何れか一方の層にセルロースを含有し、セルロースの含有率が多孔質シート全体に対して７．５〜６７質量％であるため、低抵抗で高耐圧を示した。特に実施例５〜７、１１、１５、１６、１８〜２５、２７、２９〜３２で作製した電気化学素子用セパレータは、メタ系アラミドフィブリッドを含有するため、電極活物質バリア性に優れており、高い特性保持率を示した。
【００７８】
比較例１で作製した電気化学素子用セパレータは、セルロースのみからなるため高温乾燥することができなかった。高電圧では酸化劣化してしまい、特性保持率が著しく低下した。
【００７９】
比較例２および４で作製した電気化学素子用セパレータは、セルロースを全く含まないため抵抗が高くなった。
【００８０】
比較例３で作製した電気化学素子用セパレータは、正極に接する面にセルロースを含有しているため、特性保持率が低くなった。
【００８１】
比較例５および６で作製した電気化学素子用セパレータは、セルロースの含有率が低いため抵抗がやや高めになった。
【００８２】
比較例７で作製した電気化学素子用セパレータは、セルロースの含有率が高いため特性保持率が低くなった。
【００８３】
表５に示した通り、実施例３３〜６１で作製した電気化学素子用セパレータは、３層である多孔質シートからなる電気化学素子用セパレータであって、第２層のフィブリル化耐熱性繊維の含有量が、第１層と第３層よりも多く、且つ、少なくとも第１層と第２層の何れか一方の層にセルロースを含有し、セルロースの含有率が多孔質シート全体に対して５〜６５質量％であるため、低抵抗で高耐圧を示した。特に実施例３７〜４０、４３、４５〜５０、５２、５８〜６１で作製した電気化学素子用セパレータは、メタ系アラミドフィブリッドを含有するため、電極活物質バリア性に優れており、高い特性保持率を示した。
【００８４】
比較例８で作製した電気化学素子用セパレータは、セルロースを全く含まないため抵抗が高くなった。
【００８５】
比較例９で作製した電気化学素子用セパレータは、フィブリル化耐熱性繊維の含有量が、第２層よりも第１層、第３層の方が多くなっているため、電解液がしみこみにくく、抵抗がやや高めになった。
【００８６】
比較例１０〜１２で作製した電気化学素子用セパレータは、セルロースの含有率が低いため抵抗がやや高めになった。
【００８７】
比較例１３で作製した電気化学素子用セパレータは、セルロースの含有率が高いため特性保持率が低くなった。
【産業上の利用可能性】
【００８８】
本発明の活用例としては、例えば、３Ｖ以上の電圧で作動する電気二重層キャパシタ、電解コンデンサ、リチウム系二次電池などのセパレータが挙げられる。